"下記一般式1で表される、分子中にトリフェニルアミン構造を2個、単結合またはヘテロ原子を含まない2価基で連結した構造を有するアリールアミン化合物。1式中、R1~R28は同一でも異なってもよく、水素原子、重水素原子、フッ素原子、塩素原子、シアノ基、トリフルオロメチル基、ニトロ基、置換基を有していてもよい炭素原子数1ないし6の直鎖状もしくは分岐状のアルキル基、置換基を有していてもよい炭素原子数5ないし10のシクロアルキル基、置換基を有していてもよい炭素原子数2ないし6の直鎖状もしくは分岐状のアルケニル基、置換基を有していてもよい炭素原子数1ないし6の直鎖状もしくは分岐状のアルキルオキシ基、置換基を有していてもよい炭素原子数5ないし10のシクロアルキルオキシ基、置換もしくは無置換の芳香族炭化水素基、置換もしくは無置換の芳香族複素環基または置換もしくは無置換の縮合多環芳香族基、置換もしくは無置換のアリールオキシ基であって、互いに結合して環を形成していてもよい。但し、R1~R28の少なくともひとつは重水素原子、もしくは重水素原子を含む置換基であるものとする。A1は下記構造式B~Fで示される2価基、または単結合を表す。B式中、R29~R32は同一でも異なってもよく、水素原子または重水素原子を表す。C式中、R33~R42は同一でも異なってもよく、水素原子または重水素原子を表す。D式中、R43~R50は同一でも異なってもよく、水素原子または重水素原子を表す。EF式中、R51~R55は同一でも異なってもよく、水素原子または重水素原子を表す。下記一般式2で表される、分子中にトリフェニルアミン構造を4個、単結合またはヘテロ原子を含まない2価基で連結した構造を有するアリールアミン化合物。2式中、R56~R109は同一でも異なってもよく、水素原子、重水素原子、フッ素原子、塩素原子、シアノ基、トリフルオロメチル基、ニトロ基、置換基を有していてもよい炭素原子数1ないし6の直鎖状もしくは分岐状のアルキル基、置換基を有していてもよい炭素原子数5ないし10のシクロアルキル基、置換基を有していてもよい炭素原子数2ないし6の直鎖状もしくは分岐状のアルケニル基、置換基を有していてもよい炭素原子数1ないし6の直鎖状もしくは分岐状のアルキルオキシ基、置換基を有していてもよい炭素原子数5ないし10のシクロアルキルオキシ基、置換もしくは無置換の芳香族炭化水素基、置換もしくは無置換の芳香族複素環基または置換もしくは無置換の縮合多環芳香族基、置換もしくは無置換のアリールオキシ基であって、互いに結合して環を形成していてもよい。但し、R56~R109の少なくともひとつは重水素原子、もしくは重水素原子を含む置換基であるものとする。A2は下記構造式B~Fで示される2価基、または単結合を表す。B式中、R29~R32は同一でも異なってもよく、水素原子または重水素原子を表す。C式中、R33~R42は同一でも異なってもよく、水素原子または重水素原子を表す。D式中、R43~R50は同一でも異なってもよく、水素原子または重水素原子を表す。EF式中、R51~R55は同一でも異なってもよく、水素原子または重水素原子を表す。前記一般式1において、R1~R10またはR19~R28の少なくともひとつが、トリフェニルアミン構造との結合位置以外の全てが重水素原子で置換されている、芳香族炭化水素基、芳香族複素環基、縮合多環芳香族基またはアリールオキシ基である、請求項1記載のアリールアミン化合物。前記一般式1において、R1~R10またはR19~R28の少なくともふたつが、トリフェニルアミン構造との結合位置以外の全てが重水素原子で置換されている、芳香族炭化水素基、芳香族複素環基、縮合多環芳香族基またはアリールオキシ基である、請求項1または請求項3記載のアリールアミン化合物。前記一般式1において、R1~R5の全てが重水素原子である、請求項1記載のアリールアミン化合物。前記一般式1において、R1~R5およびR19~R23の全てが重水素原子である、請求項1または請求項5記載のアリールアミン化合物。前記一般式1において、R11~R18の全てが重水素原子である、請求項1記載のアリールアミン化合物。前記一般式1において、R1~R5から選ばれる4個およびR19~R23から選ばれる4個の全てが重水素原子である、請求項1記載のアリールアミン化合物。下記一般式1’で表される、請求項1記載のアリールアミン化合物。1’式中、Dは重水素原子を表し、n1~n4は同一でも異なってもよく、0または5を表し、m1、m2は同一でも異なってもよく、0または4を表す。下記一般式1’’で表される、請求項1記載のアリールアミン化合物。1’’式中、Dは重水素原子を表し、n5~n8は同一でも異なってもよく、0または5を表し、m3~m8は同一でも異なってもよく、0または4を表す。前記一般式2において、R56~R60、R69~R78、R87~R91またはR100~R109の少なくともひとつが、トリフェニルアミン構造との結合位置以外の全てが重水素原子で置換されている、芳香族炭化水素基、芳香族複素環基、縮合多環芳香族基またはアリールオキシ基である、請求項2記載のアリールアミン化合物。前記一般式2において、R56~R60、R69~R78、R87~R91またはR100~R109の少なくともふたつが、トリフェニルアミン構造との結合位置以外の全てが重水素原子で置換されている、芳香族炭化水素基、芳香族複素環基、縮合多環芳香族基またはアリールオキシ基である、請求項2または請求項9記載のアリールアミン化合物。前記一般式2において、R56~R60の全てが重水素原子である、請求項2記載のアリールアミン化合物。前記一般式2において、R56~R60およびR87~R91の全てが重水素原子である、請求項2または請求項11記載のアリールアミン化合物。前記一般式2において、R79~R86の全てが重水素原子である、請求項2記載のアリールアミン化合物。前記一般式2において、R61~R68およびR92~R99の全てが重水素原子である、請求項2記載のアリールアミン化合物。下記一般式2’で表される、請求項2記載のアリールアミン化合物。2’式中、Dは重水素原子を表し、n9~n14は同一でも異なってもよく、0または5を表す。一対の電極とその間に挟まれた少なくとも一層の有機層を有する有機エレクトロルミネッセンス素子において、前記請求項1~17に記載のアリールアミン化合物が、少なくとも1つの有機層の構成材料として用いられていることを特徴とする有機エレクトロルミネッセンス素子。前記した有機層が正孔輸送層である請求項18記載の有機エレクトロルミネッセンス素子。前記した有機層が正孔注入層である請求項18記載の有機エレクトロルミネッセンス素子。前記した有機層が電子阻止層である請求項18記載の有機エレクトロルミネッセンス素子。一対の電極とその間に挟まれた、発光層、正孔輸送層と電子輸送層を含む、複数層の有機層を有する有機EL素子において、前記請求項1~17に記載のアリールアミン化合物が、該正孔輸送層の構成材料として用いられ、下記一般式3で表される、置換されたアントラセン環構造とピリドインドール環構造を有する化合物が、該電子輸送層の構成材料として用いられていることを特徴とする請求項18記載の有機エレクトロルミネッセンス素子。3式中、Ar1、Ar2は同一でも異なってもよく、Ar1は置換もしくは無置換の芳香族炭化水素基、置換もしくは無置換の芳香族複素環基または置換もしくは無置換の縮合多環芳香族基を表し、Ar2は置換もしくは無置換の芳香族炭化水素基または置換もしくは無置換の縮合多環芳香族基を表し、B、Cは同一でも異なってもよく、単結合、あるいは置換もしくは無置換の芳香族炭化水素の2価基、置換もしくは無置換の芳香族複素環の2価基または置換もしくは無置換の縮合多環芳香族の2価基を表し、R110~R116は、同一でも異なってもよく水素原子、重水素原子、フッ素原子、塩素原子、シアノ基、トリフルオロメチル基、炭素原子数1ないし6の直鎖状もしくは分岐状のアルキル基、置換もしくは無置換の芳香族炭化水素基、置換もしくは無置換の芳香族複素環基または置換もしくは無置換の縮合多環芳香族基を表し、R117は重水素原子、フッ素原子、塩素原子、シアノ基、トリフルオロメチル基、炭素原子数1ないし6の直鎖状もしくは分岐状のアルキル基を表し、r117は0または1~8の整数を表し、r117が2以上のとき複数のR117は互いに同一でも異なってもよく、r117が0である場合はR117で置換されていないことを表す。W、X、Y、Zは炭素原子または窒素原子を表す。ここでW、X、Y、Zはそのいずれか1つのみが窒素原子であるものとし、この場合の窒素原子はR110~R113の水素原子もしくは置換基を有さないものとする。一対の電極とその間に挟まれた、燐光性の発光材料を含有する発光層と複数層の有機層を有する有機EL素子において、前記請求項1~17に記載のアリールアミン化合物が、少なくとも一層の有機層の構成材料として用いられていることを特徴とする請求項18記載の有機エレクトロルミネッセンス素子。前記した有機層が正孔注入層である請求項23記載の有機エレクトロルミネッセンス素子。前記した有機層が電子阻止層である請求項23記載の有機エレクトロルミネッセンス素子。前記した燐光性の発光材料がイリジウムまたは白金を含む金属錯体である請求項23~25のいずれか1項に記載の有機エレクトロルミネッセンス素子。本発明の目的は、高効率、高耐久性の有機EL素子用の材料として、正孔の注入輸送性能に優れ、電子阻止能力を有し、薄膜状態での安定性が高く、耐熱性に優れた特性を有する有機化合物を提供し、さらにこの化合物を用いて、高効率、高耐久性の有機EL素子を提供することにある。本発明が提供しようとする有機化合物が具備すべき物理的な特性としては、1正孔の注入特性がよいこと、2正孔の移動度が大きいこと、3電子阻止能力に優れること、4薄膜状態が安定であること、5耐熱性に優れていることをあげることができる。また、本発明が提供しようとする有機EL素子が具備すべき物理的な特性としては、1発光効率および電力効率が高いこと、2発光開始電圧が低いこと、3実用駆動電圧が低いことをあげることができる。そこで本発明者らは上記の目的を達成するために、トリフェニルアミン構造が高い正孔注入輸送能力を有していることと、重水素原子で置換されることよる耐熱性や薄膜安定性への効果に期待して、トリフェニルアミン構造を有する化合物を設計して化学合成し、該化合物を用いて種々の有機EL素子を試作し、素子の特性評価を鋭意行なった結果、本発明を完成するに至った。すなわち本発明は、下記一般式1で表される、トリフェニルアミン構造を2個、単結合またはヘテロ原子を含まない2価基で連結した構造を有するアリールアミン化合物である。1式中、R1~R28は同一でも異なってもよく、水素原子、重水素原子、フッ素原子、塩素原子、シアノ基、トリフルオロメチル基、ニトロ基、置換基を有していてもよい炭素原子数1ないし6の直鎖状もしくは分岐状のアルキル基、置換基を有していてもよい炭素原子数5ないし10のシクロアルキル基、置換基を有していてもよい炭素原子数2ないし6の直鎖状もしくは分岐状のアルケニル基、置換基を有していてもよい炭素原子数1ないし6の直鎖状もしくは分岐状のアルキルオキシ基、置換基を有していてもよい炭素原子数5ないし10のシクロアルキルオキシ基、置換もしくは無置換の芳香族炭化水素基、置換もしくは無置換の芳香族複素環基または置換もしくは無置換の縮合多環芳香族基、置換もしくは無置換のアリールオキシ基であって、互いに結合して環を形成していてもよい。但し、R1~R28の少なくともひとつは重水素原子、もしくは重水素原子を含む置換基であるものとする。A1は下記構造式B~Fで示される2価基、または単結合を表す。B式中、R29~R32は同一でも異なってもよく、水素原子または重水素原子を表す。C式中、R33~R42は同一でも異なってもよく、水素原子または重水素原子を表す。D式中、R43~R50は同一でも異なってもよく、水素原子または重水素原子を表す。EF式中、R51~R55は同一でも異なってもよく、水素原子または重水素原子を表す。また、本発明は、下記一般式2で表される、トリフェニルアミン構造を4個、単結合またはヘテロ原子を含まない2価基で連結した構造を有するアリールアミン化合物である。2式中、R56~R109は同一でも異なってもよく、水素原子、重水素原子、フッ素原子、塩素原子、シアノ基、トリフルオロメチル基、ニトロ基、置換基を有していてもよい炭素原子数1ないし6の直鎖状もしくは分岐状のアルキル基、置換基を有していてもよい炭素原子数5ないし10のシクロアルキル基、置換基を有していてもよい炭素原子数2ないし6の直鎖状もしくは分岐状のアルケニル基、置換基を有していてもよい炭素原子数1ないし6の直鎖状もしくは分岐状のアルキルオキシ基、置換基を有していてもよい炭素原子数5ないし10のシクロアルキルオキシ基、置換もしくは無置換の芳香族炭化水素基、置換もしくは無置換の芳香族複素環基または置換もしくは無置換の縮合多環芳香族基、置換もしくは無置換のアリールオキシ基であって、互いに結合して環を形成していてもよい。但し、R56~R109の少なくともひとつは重水素原子、もしくは重水素原子を含む置換基であるものとする。A2は下記構造式B~Fで示される2価基、または単結合を表す。B式中、R29~R32同一でも異なってもよく、水素原子または重水素原子を表す。C式中、R33~R42は同一でも異なってもよく、水素原子または重水素原子を表す。D式中、R43~R50は同一でも異なってもよく、水素原子または重水素原子を表す。EF式中、R51~R55は同一でも異なってもよく、水素原子または重水素原子を表す。また、本発明は、一対の電極とその間に挟まれた少なくとも一層の有機層を有する有機エレクトロルミネッセンス素子において、前記一般式1または一般式2で表されるアリールアミン化合物が、少なくとも1つの有機層の構成材料として用いられていることを特徴とする有機エレクトロルミネッセンス素子である。一般式1および2中のR1~R28またはR56~R109で表される置換基を有していてもよい炭素原子数1ないし6の直鎖状もしくは分岐状のアルキル基、置換基を有していてもよい炭素原子数5ないし10のシクロアルキル基または置換基を有していてもよい炭素原子数2ないし6の直鎖状もしくは分岐状のアルケニル基における炭素原子数1ないし6の直鎖状もしくは分岐状のアルキル基、炭素原子数5ないし10のシクロアルキル基または炭素原子数2ないし6の直鎖状もしくは分岐状のアルケニル基としては、具体的に、メチル基、エチル基、n-プロピル基、イソプロピル基、n-ブチル基、イソブチル基、tert-ブチル基、n-ペンチル基、イソペンチル基、ネオペンチル基、n-ヘキシル基、シクロペンチル基、シクロヘキシル基、1-アダマンチル基、2-アダマンチル基、ビニル基、アリル基、イソプロペニル基および2-ブテニル基などをあげることができる。また、これらの置換基同士が互いに結合し、環を形成していてもよい。一般式1および2中のR1~R28またはR56~R109で表される置換基を有する炭素原子数1ないし6の直鎖状もしくは分岐状のアルキル基、置換基を有する炭素原子数5ないし10のシクロアルキル基または置換基を有する炭素原子数2ないし6の直鎖状もしくは分岐状のアルケニル基における置換基としては、具体的に、重水素原子、トリフルオロメチル基、シアノ基、ニトロ基;フッ素原子、塩素原子、臭素原子、ヨウ素原子などのハロゲン原子;メチル基、エチル基、n-プロピル基、イソプロピル基、n-ブチル基、イソブチル基、tert-ブチル基、n-ペンチル基、イソペンチル基、ネオペンチル基、n-ヘキシル基などの炭素原子数1ないし6の直鎖状もしくは分岐状のアルキル基;メトキシ基、エトキシ基、プロピルオキシ基などの炭素原子数1ないし6の直鎖状もしくは分岐状のアルコキシ基;アリル基などのアルケニル基;ベンジル基、ナフチルメチル基、フェネチル基などのアラルキル基;フェノキシ基、トリルオキシ基などのアリールオキシ基;ベンジルオキシ基、フェネチルオキシ基などのアリールアルコキシ基;フェニル基、ビフェニリル基、ターフェニリル基、ナフチル基、アントラセニル基、フェナントリル基、フルオレニル基、インデニル基、ピレニル基、ペリレニル基、フルオランテニル基、トリフェニレニル基などの芳香族炭化水素基もしくは縮合多環芳香族基;ピリジル基、フラニル基、ピラニル基、チエニル基、フリル基、ピロリル基、チオフェニル基、キノリル基、イソキノリル基、ベンゾフラニル基、ベンゾチオフェニル基、インドリル基、カルバゾリル基、ベンゾオキサゾリル基、ベンゾチアゾリル基、キノキサリル基、ベンゾイミダゾリル基、ピラゾリル基、ジベンゾフラニル基、ジベンゾチオフェニル基、カルボリニル基などの芳香族複素環基;スチリル基、ナフチルビニル基などのアリールビニル基;アセチル基、ベンゾイル基などのアシル基;ジメチルアミノ基、ジエチルアミノ基などのジアルキルアミノ基;ジフェニルアミノ基、ジナフチルアミノ基などの芳香族炭化水素基もしくは縮合多環芳香族基で置換されたジ置換アミノ基;ジベンジルアミノ基、ジフェネチルアミノ基などのジアラルキルアミノ基;ジピリジルアミノ基、ジチエニルアミノ基などの芳香族複素環基で置換されたジ置換アミノ基;ジアリルアミノ基などのジアルケニルアミノ基;アルキル基、芳香族炭化水素基、縮合多環芳香族基、アラルキル基、芳香族複素環基またはアルケニル基から選択される置換基で置換されたジ置換アミノ基のような基をあげることができ、これらの置換基は、さらに他の置換基によって置換されていてもよい。一般式1および2中のR1~R28またはR56~R109で表される置換基を有していてもよい炭素原子数1ないし6の直鎖状もしくは分岐状のアルキルオキシ基または置換基を有していてもよい炭素原子数5ないし10のシクロアルキルオキシ基における炭素原子数1ないし6の直鎖状もしくは分岐状のアルキルオキシ基または炭素原子数5ないし10のシクロアルキルオキシ基としては、具体的に、メチルオキシ基、エチルオキシ基、n-プロピルオキシ基、イソプロピルオキシ基、n-ブチルオキシ基、tert-ブチルオキシ基、n-ペンチルオキシ基、n-ヘキシルオキシ基、シクロペンチルオキシ基、シクロヘキシルオキシ基、シクロヘプチルオキシ基、シクロオクチルオキシ基、1-アダマンチルオキシ基および2-アダマンチルオキシ基などをあげることができる。また、これらの置換基同士が互いに結合し、環を形成していてもよい。一般式1および2中のR1~R28またはR56~R109で表される置換基を有する炭素原子数1ないし6の直鎖状もしくは分岐状のアルキルオキシ基または置換基を有する炭素原子数5ないし10のシクロアルキルオキシ基における置換基としては、具体的に、重水素原子、トリフルオロメチル基、シアノ基、ニトロ基;フッ素原子、塩素原子、臭素原子、ヨウ素原子などのハロゲン原子;メチル基、エチル基、n-プロピル基、イソプロピル基、n-ブチル基、イソブチル基、tert-ブチル基、n-ペンチル基、イソペンチル基、ネオペンチル基、n-ヘキシル基などの炭素原子数1ないし6の直鎖状もしくは分岐状のアルキル基;メトキシ基、エトキシ基、プロピルオキシ基などの炭素原子数1ないし6の直鎖状もしくは分岐状のアルコキシ基;アリル基などのアルケニル基;ベンジル基、ナフチルメチル基、フェネチル基などのアラルキル基;フェノキシ基、トリルオキシ基などのアリールオキシ基;ベンジルオキシ基、フェネチルオキシ基などのアリールアルコキシ基;フェニル基、ビフェニリル基、ターフェニリル基、ナフチル基、アントラセニル基、フェナントリル基、フルオレニル基、インデニル基、ピレニル基、ペリレニル基、フルオランテニル基、トリフェニレニル基などの芳香族炭化水素基もしくは縮合多環芳香族基;ピリジル基、フラニル基、ピラニル基、チエニル基、フリル基、ピロリル基、チオフェニル基、キノリル基、イソキノリル基、ベンゾフラニル基、ベンゾチオフェニル基、インドリル基、カルバゾリル基、ベンゾオキサゾリル基、ベンゾチアゾリル基、キノキサリル基、ベンゾイミダゾリル基、ピラゾリル基、ジベンゾフラニル基、ジベンゾチオフェニル基、カルボリニル基などの芳香族複素環基;スチリル基、ナフチルビニル基などのアリールビニル基;アセチル基、ベンゾイル基などのアシル基;ジメチルアミノ基、ジエチルアミノ基などのジアルキルアミノ基;ジフェニルアミノ基、ジナフチルアミノ基などの芳香族炭化水素基もしくは縮合多環芳香族基で置換されたジ置換アミノ基;ジベンジルアミノ基、ジフェネチルアミノ基などのジアラルキルアミノ基;ジピリジルアミノ基、ジチエニルアミノ基などの芳香族複素環基で置換されたジ置換アミノ基;ジアリルアミノ基などのジアルケニルアミノ基;アルキル基、芳香族炭化水素基、縮合多環芳香族基、アラルキル基、芳香族複素環基またはアルケニル基から選択される置換基で置換されたジ置換アミノ基のような基をあげることができ、これらの置換基は、さらに他の置換基によって置換されていてもよい。一般式1および2中のR1~R28またはR56~R109で表される置換もしくは無置換の芳香族炭化水素基、置換もしくは無置換の芳香族複素環基または置換もしくは無置換の縮合多環芳香族基における芳香族炭化水素基、芳香族複素環基または縮合多環芳香族基としては、具体的に、フェニル基、ビフェニリル基、ターフェニリル基、ナフチル基、アントリル基、フェナントリル基、フルオレニル基、インデニル基、ピレニル基、ペリレニル基、フルオランテニル基、トリフェニレニル基、ピリジル基、フラニル基、ピラニル基、チオフェニル基、キノリル基、イソキノリル基、ベンゾフラニル基、ベンゾチオフェニル基、インドリル基、カルバゾリル基、ベンゾオキサゾリル基、ベンゾチアゾリル基、キノキサリル基、ベンゾイミダゾリル基、ピラゾリル基、ジベンゾフラニル基、ジベンゾチオフェニル基、およびカルボリニル基などをあげることができる。また、これらの置換基同士が互いに結合し、環を形成していてもよい。一般式1および2中のR1~R28またはR56~R109で表される置換芳香族炭化水素基、置換芳香族複素環基または置換縮合多環芳香族基における置換基としては、具体的に、重水素原子、シアノ基、トリフルオロメチル基、ニトロ基;フッ素原子、塩素原子、臭素原子、ヨウ素原子などのハロゲン原子;メチル基、エチル基、n-プロピル基、イソプロピル基、n-ブチル基、イソブチル基、tert-ブチル基、n-ペンチル基、イソペンチル基、ネオペンチル基、n-ヘキシル基などの炭素原子数1ないし6の直鎖状もしくは分岐状のアルキル基;シクロペンチル基、シクロヘキシル基などの炭素原子数5ないし10のシクロアルキル基;ビニル基、アリル基、2-ブテニル基、1-ヘキセニル基などの炭素原子数2ないし6の直鎖状もしくは分岐状のアルケニル基;メトキシ基、エトキシ基、プロピルオキシ基などの炭素原子数1ないし6の直鎖状もしくは分岐状のアルキルオキシ基;シクロペンチルオキシ基、シクロヘキシルオキシ基などの炭素原子数5ないし10のシクロアルキルオキシ基;ベンジル基、ナフチルメチル基、フェネチル基などのアラルキル基;フェノキシ基、トリルオキシ基、ビフェニリルオキシ基、ターフェニリルオキシ基、ナフチルオキシ基、アントリルオキシ基、フェナントリルオキシ基、フルオレニルオキシ基、インデニルオキシ基、ピレニルオキシ基、ペリレニルオキシ基などのアリールオキシ基;ベンジルオキシ基、フェネチルオキシ基などのアリールアルコキシ基;フェニル基、ビフェニリル基、ターフェニリル基、ナフチル基、アントラセニル基、フェナントリル基、フルオレニル基、インデニル基、ピレニル基、ペリレニル基、フルオランテニル基、トリフェニレニル基などの芳香族炭化水素基もしくは縮合多環芳香族基;ピリジル基、フラニル基、ピラニル基、チエニル基、フリル基、ピロリル基、チオフェニル基、キノリル基、イソキノリル基、ベンゾフラニル基、ベンゾチオフェニル基、インドリル基、カルバゾリル基、ベンゾオキサゾリル基、ベンゾチアゾリル基、キノキサリル基、ベンゾイミダゾリル基、ピラゾリル基、ジベンゾフラニル基、ジベンゾチオフェニル基、カルボリニル基などの芳香族複素環基;スチリル基、ナフチルビニル基などのアリールビニル基;アセチル基、ベンゾイル基などのアシル基;ジメチルアミノ基、ジエチルアミノ基などのジアルキルアミノ基;ジフェニルアミノ基、ジナフチルアミノ基などの芳香族炭化水素基もしくは縮合多環芳香族基で置換されたジ置換アミノ基;ジベンジルアミノ基、ジフェネチルアミノ基などのジアラルキルアミノ基;ジピリジルアミノ基、ジチエニルアミノ基などの芳香族複素環基で置換されたジ置換アミノ基;ジアリルアミノ基などのジアルケニルアミノ基;アルキル基、芳香族炭化水素基、縮合多環芳香族基、アラルキル基、芳香族複素環基またはアルケニル基から選択される置換基で置換されたジ置換アミノ基のような基をあげることができ、これらの置換基は、さらに他の置換基によって置換されていてもよい。一般式1および2中のR1~R28またはR56~R109で表される置換もしくは無置換のアリールオキシ基におけるアリールオキシ基としては、具体的に、フェノキシ基、トリルオキシ基、ビフェニリルオキシ基、ターフェニリルオキシ基、ナフチルオキシ基、アントリルオキシ基、フェナントリルオキシ基、フルオレニルオキシ基、インデニルオキシ基、ピレニルオキシ基、ペリレニルオキシ基などをあげることができる。また、これらの置換基同士が互いに結合し、環を形成していてもよい。一般式1および2中のR1~R28またはR56~R109で表される置換アリールオキシ基における置換基としては、具体的に、重水素原子、シアノ基、トリフルオロメチル基、ニトロ基;フッ素原子、塩素原子、臭素原子、ヨウ素原子などのハロゲン原子;メチル基、エチル基、n-プロピル基、イソプロピル基、n-ブチル基、イソブチル基、tert-ブチル基、n-ペンチル基、イソペンチル基、ネオペンチル基、n-ヘキシル基などの炭素原子数1ないし6の直鎖状もしくは分岐状のアルキル基;シクロペンチル基、シクロヘキシル基などの炭素原子数5ないし10のシクロアルキル基;ビニル基、アリル基、2-ブテニル基、1-ヘキセニル基などの炭素原子数2ないし6の直鎖状もしくは分岐状のアルケニル基;メトキシ基、エトキシ基、プロピルオキシ基などの炭素原子数1ないし6の直鎖状もしくは分岐状のアルキルオキシ基;シクロペンチルオキシ基、シクロヘキシルオキシ基などの炭素原子数5ないし10のシクロアルキルオキシ基;ベンジル基、ナフチルメチル基、フェネチル基などのアラルキル基;フェノキシ基、トリルオキシ基、ビフェニリルオキシ基、ターフェニリルオキシ基、ナフチルオキシ基、アントリルオキシ基、フェナントリルオキシ基、フルオレニルオキシ基、インデニルオキシ基、ピレニルオキシ基、ペリレニルオキシ基などのアリールオキシ基;ベンジルオキシ基、フェネチルオキシ基などのアリールアルコキシ基;フェニル基、ビフェニリル基、ターフェニリル基、ナフチル基、アントラセニル基、フェナントリル基、フルオレニル基、インデニル基、ピレニル基、ペリレニル基、フルオランテニル基、トリフェニレニル基などの芳香族炭化水素基もしくは縮合多環芳香族基;ピリジル基、フラニル基、ピラニル基、チエニル基、フリル基、ピロリル基、チオフェニル基、キノリル基、イソキノリル基、ベンゾフラニル基、ベンゾチオフェニル基、インドリル基、カルバゾリル基、ベンゾオキサゾリル基、ベンゾチアゾリル基、キノキサリル基、ベンゾイミダゾリル基、ピラゾリル基、ジベンゾフラニル基、ジベンゾチオフェニル基、カルボリニル基などの芳香族複素環基;スチリル基、ナフチルビニル基などのアリールビニル基;アセチル基、ベンゾイル基などのアシル基;ジメチルアミノ基、ジエチルアミノ基などのジアルキルアミノ基;ジフェニルアミノ基、ジナフチルアミノ基などの芳香族炭化水素基もしくは縮合多環芳香族基で置換されたジ置換アミノ基;ジベンジルアミノ基、ジフェネチルアミノ基などのジアラルキルアミノ基;ジピリジルアミノ基、ジチエニルアミノ基などの芳香族複素環基で置換されたジ置換アミノ基;ジアリルアミノ基などのジアルケニルアミノ基;アルキル基、芳香族炭化水素基、縮合多環芳香族基、アラルキル基、芳香族複素環基またはアルケニル基から選択される置換基で置換されたジ置換アミノ基のような基をあげることができ、これらの置換基は、さらに他の置換基によって置換されていてもよい。尚、前記一般式1で表されるアリールアミン化合物は、下記一般式1’あるいは下記一般式1’’で表されるアリールアミン化合物が有機EL素子に用いるのに好ましい。1’式中、Dは重水素原子を表し、n1~n4は同一でも異なってもよく、0または5を表し、m1、m2は同一でも異なってもよく、0または4を表す。1’’式中、Dは重水素原子を表し、n5~n8は同一でも異なってもよく、0または5を表し、m3~m8は同一でも異なってもよく、0または4を表す。また、前記一般式2で表されるアリールアミン化合物は、下記一般式2’で表されるアリールアミン化合物が有機EL素子に用いるのに好ましい。2’式中、Dは重水素原子を表し、n9~n14は同一でも異なってもよく、0または5を表す。本発明において、一般式1または2中のR1~R109の少なくともひとつは重水素原子、もしくは重水素原子を含む置換基であることが好ましく、重水素原子、もしくは重水素原子を含む置換基は多い方がより好ましい。例えば、一般式1において、R1~R5の全て、R6~R10の全て、R11~R14の全て、R15~R18の全て、R19~R23の全て、もしくはR24~R28の全て、が重水素原子で置換されているのが好ましく、一般式2において、R56~R60の全て、R61~R64の全て、R65~R68の全て、R69~R73の全て、R74~R78の全て、R79~R82の全て、R83~R86の全て、R87~R91の全て、R92~R95の全て、R96~R99の全て、R100~R104の全て、もしくはR105~R109の全て、が重水素原子で置換されているのが好ましい。また、一般式1または2中のR1~R109の置換基が、トリフェニルアミン構造との結合位置以外の全てが重水素原子で置換されている、芳香族炭化水素基、芳香族複素環基、縮合多環芳香族基またはアリールオキシ基であることが好ましい。また、一般式1または2中のA1またはA2が前記構造式B、C、DまたはFで表される場合、R29~R32の全て、R33~R42の全て、R43~R46の全て、R47~R50の全て、もしくはR51~R55の全て、が重水素原子で置換されているのが好ましい。本発明の一般式1または2で表される、トリフェニルアミン構造を有するアリールアミン化合物は新規な化合物であり、従来の正孔輸送材料と同等以上の薄膜状態の安定性と耐熱性を有している。本発明の一般式1または2で表される、トリフェニルアミン構造を有するアリールアミン化合物は、有機EL素子の正孔注入層および/または正孔輸送層、電子阻止層の構成材料として使用することができる。正孔の注入性が高く、正孔移動度が大きいため、好適に使用できる。薄膜の安定性が高く、耐熱性に優れていることから、高発光効率を得ることができるだけでなく、有機EL素子の耐久性が向上するという作用を有する。尚、本願発明の有機EL素子は、下記一般式3で表される、置換されたアントラセン環構造とピリドインドール環構造を有する化合物を電子輸送層の構成材料として用いるのが好ましい。3式中、Ar1、Ar2は同一でも異なってもよく、Ar1は置換もしくは無置換の芳香族炭化水素基、置換もしくは無置換の芳香族複素環基または置換もしくは無置換の縮合多環芳香族基を表し、Ar2は置換もしくは無置換の芳香族炭化水素基または置換もしくは無置換の縮合多環芳香族基を表し、B、Cは同一でも異なってもよく、単結合、あるいは置換もしくは無置換の芳香族炭化水素の2価基、置換もしくは無置換の芳香族複素環の2価基または置換もしくは無置換の縮合多環芳香族の2価基を表し、R110~R116は、同一でも異なってもよく水素原子、重水素原子、フッ素原子、塩素原子、シアノ基、トリフルオロメチル基、炭素原子数1ないし6の直鎖状もしくは分岐状のアルキル基、置換もしくは無置換の芳香族炭化水素基、置換もしくは無置換の芳香族複素環基または置換もしくは無置換の縮合多環芳香族基を表し、R117は重水素原子、フッ素原子、塩素原子、シアノ基、トリフルオロメチル基、炭素原子数1ないし6の直鎖状もしくは分岐状のアルキル基を表し、r117は0または1~8の整数を表し、r117が2以上のとき複数のR117は互いに同一でも異なってもよく、r117が0である場合はR117で置換されていないことを表す。W、X、Y、Zは炭素原子または窒素原子を表す。ここでW、X、Y、Zはそのいずれか1つのみが窒素原子であるものとし、この場合の窒素原子はR110~R113の水素原子もしくは置換基を有さないものとする。一般式3中のAr1で表される、置換もしくは無置換の芳香族炭化水素基、置換もしくは無置換の芳香族複素環基または置換もしくは無置換の縮合多環芳香族基の芳香族炭化水素基、芳香族複素環基または縮合多環芳香族基としては、具体的にフェニル基、ビフェニリル基、ターフェニリル基、テトラキスフェニル基、スチリル基、ナフチル基、アントリル基、アセナフテニル基、フェナントリル基、フルオレニル基、インデニル基、ピレニル基、ピリジル基、トリアジル基、ピリミジル基、フラニル基、ピロニル基、チエニル基、キノリル基、イソキノリル基、ベンゾフラニル基、ベンゾチエニル基、インドリル基、カルバゾリル基、ベンゾオキサゾリル基、ベンゾチアゾリル基、キノキサリル基、ベンゾイミダゾリル基、ピラゾリル基、ジベンゾフラニル基、ジベンゾチエニル基、ナフチリジニル基、フェナントロリニル基、アクリジニル基のような基をあげることができる。一般式3中のAr1で表される、置換芳香族炭化水素基、置換芳香族複素環基または置換縮合多環芳香族基における置換基としては、具体的に、重水素原子、フッ素原子、塩素原子、シアノ基、トリフルオロメチル基、水酸基、ニトロ基、炭素原子数1ないし6の直鎖状もしくは分岐状のアルキル基、シクロペンチル基、シクロヘキシル基、炭素原子数1ないし6の直鎖状もしくは分岐状のアルコキシ基、炭素原子数1ないし6の直鎖状もしくは分岐状のアルキル基で置換されたジアルキルアミノ基、フェニル基、ナフチル基、アントリル基、フルオレニル基、スチリル基、ピリジル基、ピリドインドリル基、キノリル基、ベンゾチアゾリル基のような基をあげることができ、これらの置換基はさらに置換されていてもよい。一般式3中のAr2で表される、置換もしくは無置換の芳香族炭化水素基または置換もしくは無置換の縮合多環芳香族基における芳香族炭化水素基または縮合多環芳香族基としては、具体的に、フェニル基、ビフェニリル基、ターフェニリル基、ナフチル基、アントリル基、フェナントリル基、フルオレニル基、インデニル基、ピレニル基のような基をあげることができる。一般式3中のAr2で表される、置換芳香族炭化水素基または置換縮合多環芳香族基における置換基としては、具体的に、重水素原子、フッ素原子、塩素原子、シアノ基、トリフルオロメチル基、水酸基、ニトロ基、炭素原子数1ないし6の直鎖状もしくは分岐状のアルキル基、シクロペンチル基、シクロヘキシル基、炭素原子数1ないし6の直鎖状もしくは分岐状のアルコキシ基、炭素原子数1ないし6の直鎖状もしくは分岐状のアルキル基で置換されたジアルキルアミノ基、フェニル基、ナフチル基、アントリル基、フルオレニル基、スチリル基、ピリジル基、ピリドインドリル基、キノリル基、ベンゾチアゾリル基のような基をあげることができ、これらの置換基はさらに置換されていてもよい。一般式3中のR110~R116で表される、置換もしくは無置換の芳香族炭化水素基、置換もしくは無置換の芳香族複素環基または置換もしくは無置換の縮合多環芳香族基における芳香族炭化水素基、芳香族複素環基または縮合多環芳香族基としては、具体的に、フェニル基、ビフェニリル基、ターフェニリル基、テトラキスフェニル基、スチリル基、ナフチル基、アントリル基、アセナフテニル基、フルオレニル基、フェナントリル基、インデニル基、ピレニル基、ピリジル基、トリアジル基、ピリミジル基、フラニル基、ピロニル基、チエニル基、キノリル基、イソキノリル基、ベンゾフラニル基、ベンゾチエニル基、インドリル基、カルバゾリル基、ベンゾオキサゾリル基、ベンゾチアゾリル基、キノキサリル基、ベンゾイミダゾリル基、ピラゾリル基、ジベンゾフラニル基、ジベンゾチエニル基、ナフチリジニル基、フェナントロリニル基、アクリジニル基、ピリドインドリル基のような基をあげることができる。一般式3中のR110~R116で表される、置換芳香族炭化水素基、置換芳香族複素環基または置換縮合多環芳香族基における置換基としては、具体的に、重水素原子、フッ素原子、塩素原子、トリフルオロメチル基、炭素原子数1ないし6の直鎖状もしくは分岐状のアルキル基、フェニル基、ビフェニリル基、ターフェニリル基、テトラキスフェニル基、スチリル基、ナフチル基、フルオレニル基、フェナントリル基、インデニル基、ピレニル基、ピリドインドリル基のような基をあげることができ、これらの置換基はさらに置換されていてもよい。一般式3中のR110~R117で表される、炭素原子数1ないし6の直鎖状もしくは分岐状のアルキル基としては、具体的に、メチル基、エチル基、n-プロピル基、i-プロピル基、n-ブチル基、i-ブチル基、t-ブチル基、n-ペンチル基、i-ペンチル基、t-ペンチル基、n-ヘキシル基、i-ヘキシル基、t-ヘキシル基のような基をあげることができる。一般式3中のB、Cで表される、置換もしくは無置換の芳香族炭化水素の2価基、置換もしくは無置換の芳香族複素環の2価基または置換もしくは無置換の縮合多環芳香族の2価基における芳香族炭化水素の2価基、芳香族複素環の2価基または縮合多環芳香族の2価基としては、具体的に、フェニレン基、ビフェニリレン基、ターフェニリレン基、テトラキスフェニレン基、ナフチレン基、アントリレン基、フェナントリレン基、フルオレニレン基、フェナントロリレン基、インデニレン基、ピレニレン基、ピリジニレン基、ピリミジニレン基、キノリレン基、イソキノリレン基、インドリレン基、カルバゾリレン基、キノキサリレン基、ベンゾイミダゾリレン基、ピラゾリレン基、ナフチリジニレン基、フェナントロリニレン基、アクリジニレン基のような基をあげることができる。一般式3中のB、Cで表される、置換芳香族炭化水素の2価基、置換芳香族複素環の2価基または置換縮合多環芳香族の2価基における置換基としては、具体的に、重水素原子、フッ素原子、塩素原子、シアノ基、トリフルオロメチル基、炭素原子数1ないし6の直鎖状もしくは分岐状のアルキル基、フェニル基、ビフェニリル基、ターフェニリル基、テトラキスフェニル基、スチリル基、ナフチル基、フルオレニル基、フェナントリル基、インデニル基、ピレニル基、ピリドインドリル基のような基をあげることができ、これらの置換基はさらに置換されていてもよい。本発明の一般式1または2で表される、トリフェニルアミン構造を有するアリールアミン化合物は、有機EL素子の正孔注入層、正孔輸送層、電子阻止層の構成材料として有用であり、正孔注入輸送能力が高く、電子阻止能力に優れ、薄膜状態が安定で、耐熱性に優れている。本発明の有機EL素子は発光効率および電力効率が高く、このことにより素子の実用駆動電圧を低くさせることができる。さらに発光開始電圧を低くさせ、耐久性を向上させることができる。そして、有機EL素子の素子寿命を飛躍的に向上させることができる。また、電子輸送層の構成材料として、一般式3で表される置換された本発明のトリフェニルアミン構造を有するアリールアミン化合物は新規な化合物であり、重水素化した原料を用いて公知の方法例えば、特許文献1および5参照によって合成できる。一般式1または2で表されるトリフェニルアミン構造を有するアリールアミン化合物の中で、好ましい化合物の具体例を以下に示すが、本発明は、これらの化合物に限定されるものではない。尚、下記構造式では、水素原子は省略して記載している。化合物3化合物4化合物5化合物6化合物7化合物8化合物9化合物10化合物11化合物12化合物13化合物14化合物15化合物16化合物17化合物18化合物19化合物20化合物21化合物22化合物23化合物24化合物25化合物26化合物27化合物28化合物29化合物30化合物31化合物32化合物33化合物34化合物35化合物36化合物37化合物38化合物39化合物40化合物41化合物42化合物43化合物44化合物45化合物46化合物47化合物48化合物49これらの化合物の精製はカラムクロマトグラフによる精製、シリカゲル、活性炭、活性白土等による吸着精製、溶媒による再結晶や晶析法などによって行った。化合物の同定は、NMR分析によって行なった。物性値として、ガラス転移点Tgと仕事関数の測定を行った。ガラス転移点Tgは薄膜状態の安定性の指標となり、仕事関数は正孔輸送性の指標となるものである。ガラス転移点Tgは、粉体を用いて高感度示差走査熱量計ブルカーエイエックスエス製、DSC3100Sによって求めた。仕事関数は、ITO基板の上に100nmの薄膜を作製して、理研計器製の大気中光電子分光装置AC-2型を用いて測定した。本発明の有機EL素子の構造としては、基板上に順次に、陽極、正孔輸送層、電子阻止層、発光層、電子輸送層、陰極からなるもの、また、陽極と正孔輸送層の間に正孔注入層を有するもの、電子輸送層と陰極の間に電子注入層を有するものがあげられる。これらの多層構造においては有機層を何層か省略することが可能であり、例えば基板上に順次に、陽極、正孔輸送層、発光層、電子輸送層、陰極を有する構成とすることもできる。本発明の有機EL素子の陽極としては、ITOや金のような仕事関数の大きな電極材料が用いられる。本発明の有機EL素子の正孔注入層として、本発明の一般式1または2で表されるトリフェニルアミン構造を有するアリールアミン化合物のほか、銅フタロシアニンに代表されるポルフィリン化合物、スターバースト型のトリフェニルアミン誘導体、種々のトリフェニルアミン4量体などの材料、ヘキサシアノアザトリフェニレンのようなアクセプター性の複素環化合物や塗布型の高分子材料を用いることができる。これらの材料は蒸着法の他、スピンコート法やインクジェット法などの公知の方法によって薄膜形成を行うことができる。本発明の有機EL素子の正孔輸送層として、本発明の一般式1または2で表されるトリフェニルアミン構造を有するアリールアミン化合物のほか、N,N’-ジフェニル-N,N’-ジm-トリルベンジジン以後、TPDと略称するやN,N’-ジフェニル-N,N’-ジα-ナフチルベンジジン以後、NPDと略称する、N,N,N’,N’-テトラビフェニリルベンジジンなどのベンジジン誘導体、1,1-ビス[4-フェニル]シクロヘキサン以後、TAPCと略称する、種々のトリフェニルアミン3量体および4量体などを用いることができる。これらは、単独で成膜してもよいが、他の材料とともに混合して成膜した単層として使用してもよく、単独で成膜した層同士、混合して成膜した層同士、または単独で成膜した層と混合して成膜した層の積層構造としてもよい。また、正孔の注入輸送層として、ポリ3,4-エチレンジオキシチオフェン以後、PEDOTと略称する/ポリスチレンスルフォネート以後、PSSと略称するなどの塗布型の高分子材料を用いることができる。これらの材料は蒸着法の他、スピンコート法やインクジェット法などの公知の方法によって薄膜形成を行うことができる。また、正孔注入層あるいは正孔輸送層において、該層に通常使用される材料に対し、さらにトリスブロモフェニルアミンヘキサクロルアンチモンなどをPドーピングしたものや、TPDの構造をその部分構造に有する高分子化合物などを用いることができる。本発明の有機EL素子の電子阻止層として、本発明の一般式1または2で表されるトリフェニルアミン構造を有するアリールアミン化合物のほか、4,4’4’’-トリN-カルバゾリルトリフェニルアミン以後、TCTAと略称する、9,9-ビス[4-カルバゾール-9-イルフェニル]フルオレン、1,3-ビスカルバゾール-9-イルベンゼン以後、mCPと略称する、2,2-ビス4-カルバゾール-9-イルフェニルアダマンタンなどのカルバゾール誘導体、9-[4-カルバゾール-9-イルフェニル]-9-[4-トリフェニルシリルフェニル]-9H-フルオレンに代表されるトリフェニルシリル基とトリアリールアミン構造を有する化合物などの電子阻止作用を有する化合物を用いることができる。これらは、単独で成膜してもよいが、他の材料とともに混合して成膜した単層として使用してもよく、単独で成膜した層同士、混合して成膜した層同士、または単独で成膜した層と混合して成膜した層の積層構造としてもよい。これらの材料は蒸着法の他、スピンコート法やインクジェット法などの公知の方法によって薄膜形成を行うことができる。本発明の有機EL素子の発光層として、Alq3をはじめとするキノリノール誘導体の金属錯体のほか、各種の金属錯体、アントラセン誘導体、ビススチリルベンゼン誘導体、ピレン誘導体、オキサゾール誘導体、ポリパラフェニレンビニレン誘導体などを用いることができる。また、発光層をホスト材料とドーパント材料とで構成してもよく、ホスト材料として前記発光材料に加え、チアゾール誘導体、ベンズイミダゾール誘導体、ポリジアルキルフルオレン誘導体などを用いることができる。またドーパント材料としては、キナクリドン、クマリン、ルブレン、ペリレンおよびそれらの誘導体、ベンゾピラン誘導体、ローダミン誘導体、アミノスチリル誘導体などを用いることができる。これらは、単独で成膜してもよいが、他の材料とともに混合して成膜した単層として使用してもよく、単独で成膜した層同士、混合して成膜した層同士、または単独で成膜した層と混合して成膜した層の積層構造としてもよい。また、発光材料として燐光性の発光材料を使用することも可能である。燐光性の発光体としては、イリジウムや白金などの金属錯体の燐光発光体を使用することができる。Irppy3などの緑色の燐光発光体、FIrpic、FIr6などの青色の燐光発光体、Btp2Iracacなどの赤色の燐光発光体などが用いられ、このときのホスト材料としては正孔注入輸送性のホスト材料として、4,4’-ジN-カルバゾリルビフェニル以後、CBPと略称するやTCTA、mCPなどのカルバゾール誘導体などを用いることができる。電子輸送性のホスト材料として、p-ビストリフェニルシリルベンゼンや下記式で表される2,2’2’’--トリス1-フェニル-1H-ベンズイミダゾール以後、TPBIと略称するなどを用いることができる。燐光性の発光材料のホスト材料へのドープは濃度消光を避けるため、発光層全体に対して1~30重量パーセントの範囲で、共蒸着によってドープすることが好ましい。これらの材料は蒸着法の他、スピンコート法やインクジェット法などの公知の方法によって薄膜形成を行うことができる。本発明の有機EL素子の正孔阻止層として、バソクプロイン以後、BCPと略称するなどのフェナントロリン誘導体や、アルミニウムIIIビス2-メチル-8-キノリナート-4-フェニルフェノレート以後、BAlqと略称するなどのキノリノール誘導体の金属錯体の他、各種の希土類錯体、トリアゾール誘導体、トリアジン誘導体、オキサジアゾール誘導体など、正孔阻止作用を有する化合物を用いることができる。これらの材料は電子輸送層の材料を兼ねてもよい。これらは、単独で成膜してもよいが、他の材料とともに混合して成膜した単層として使用してもよく、単独で成膜した層同士、混合して成膜した層同士、または単独で成膜した層と混合して成膜した層の積層構造としてもよい。これらの材料は蒸着法の他、スピンコート法やインクジェット法などの公知の方法によって薄膜形成を行うことができる。本発明の有機EL素子の電子輸送層として、Alq3、BAlqをはじめとするキノリノール誘導体の金属錯体のほか、各種金属錯体、トリアゾール誘導体、トリアジン誘導体、オキサジアゾール誘導体、チアジアゾール誘導体、カルボジイミド誘導体、キノキサリン誘導体、フェナントロリン誘導体、シロール誘導体などを用いることができる。これらは、単独で成膜してもよいが、他の材料とともに混合して成膜した単層として使用してもよく、単独で成膜した層同士、混合して成膜した層同士、または単独で成膜した層と混合して成膜した層の積層構造としてもよい。これらの材料は蒸着法の他、スピンコート法やインクジェット法などの公知の方法によって薄膜形成を行うことができる。本発明の有機EL素子の電子注入層として、フッ化リチウム、フッ化セシウムなどのアルカリ金属塩、フッ化マグネシウムなどのアルカリ土類金属塩、酸化アルミニウムなどの金属酸化物などを用いることができるが、電子輸送層と陰極の好ましい選択においては、これを省略することができる。本発明の有機EL素子の陰極として、アルミニウムのような仕事関数の低い電極材料や、マグネシウム銀合金、マグネシウムインジウム合金、アルミニウムマグネシウム合金のような、より仕事関数の低い合金が電極材料として用いられる。以下、本発明の実施の形態について、実施例により具体的に説明するが、本発明は、以下の実施例に限定されるものではない。[実施例1]<4,4’-ビスビフェニル-4-イル-フェニル-d5-アミノビフェニル化合物5の合成>窒素置換した反応容器に、アニリン-2,3,4,5,6-d530.00g、酢酸50mlを加え、攪拌しながら70°Cまで加熱した後、無水酢酸34.7mlを滴下し、さらに70°Cで4時間撹拌した。室温まで冷却した後、反応液を氷水に注加し、析出した結晶をろ別することによって、淡褐色結晶48.71gを得た。一方、ろ液を分液ロートに移し、トルエン1000mlを加えて抽出操作を行い、抽出液を濃縮、乾固することによって褐色結晶4.05gを得た。これらの結晶を合わせ、減圧下で乾燥させてアセトアニリド-2,3,4,5,6-d5の褐色結晶41.33g収率96.5を得た。得られたアセトアニリド-2,3,4,5,6-d535.00g、4-ブロモビフェニル48.50g、銅粉1.32g、炭酸カリウム43.14g、亜硫酸ナトリウム6.53g、ドデシルベンゼン97mlを窒素置換した反応容器に加えて加熱し、210°Cで34時間撹拌した。その間、銅粉1.32g、炭酸カリウム2.88gをそれぞれ計4回ずつ追加しながら反応を継続した。100°Cまで冷却し、トルエン194mlを加えた後、さらに50°Cまで冷却し、析出する不溶物をろ過によって除去した。ろ液を濃縮した後、窒素置換した反応容器に加え、さらに水酸化カリウム30g、水40ml、イソアミルアルコール61ml加えて加熱し、撹拌しながら、3時間還流した。冷却して析出する粗結晶を、メタノール100mlを用いて洗浄した後、メタノール/水の混合溶媒を加えて加熱し、78°Cで1時間撹拌した。析出する結晶をろ過によって採取した後、さらにトルエン/n-ヘキサンを用いた再結晶を行うことによって精製し、ビフェニル-4-イル-フェニル-d5-アミンの褐色結晶35.78g収率68.7を得た。得られたビフェニル-4-イル-フェニル-d5-アミン15.00g、4,4’-ジヨードビフェニル10.14g、銅粉0.16g、3,5-ジtert-ブチルサリチル酸0.63g、炭酸カリウム10.35g、亜硫酸ナトリウム0.78g、ドデシルベンゼン18mlを窒素置換した反応容器に加えて加熱し、210°Cで11時間撹拌した。その間、銅粉0.16g、炭酸カリウム0.35gをそれぞれ追加しながら反応を継続した。100°Cまで冷却し、トルエン269mlを加えた後、さらに50°Cまで冷却し、析出する不溶物をろ過によって除去した。ろ液を濃縮し、トルエン/n-ヘキサンを用いた再結晶を3回行うことによって精製し、4,4’-ビスビフェニル-4-イル-フェニル-d5-アミノビフェニル化合物5の淡黄白色結晶14.61g収率89.9を得た。得られた淡黄白色結晶についてNMRを使用して構造を同定した。1H-NMR測定結果を図1に示した。1H-NMRTHF-d8で以下の26個の水素のシグナルを検出した。δppm=7.594H、7.538H、7.384H、7.272H、7.158H[実施例2]<4,4’-ビス{ビフェニル-d9-4-イル-フェニルアミノ}ビフェニル化合物49の合成>窒素置換した反応容器に、ブロモベンゼン-d516.08g、フェニル-d5ボロン酸13.79g、炭酸カリウム20.46g、水74ml、トルエン160ml、エタノール40mlを加え、超音波を照射しながら30分間窒素ガスを通気した。テトラキストリフェニルホスフィンパラジウム2.28gを加えて加熱し、還流下7.5時間撹拌した。室温まで放冷した後、分液操作を行って有機層を採取し、有機層を硫酸マグネシウムで乾燥した後、濃縮することによって黒色の粗製物22.27gを得た。粗製物をカラムクロマトグラフ担体:シリカゲル、溶離液:n-ヘキサンによる精製を行うことによって、ビフェニル-d10の白色結晶14.07g収率86を得た。得られたビフェニル-d1014.07g、塩化鉄III0.28g、臭素2.2ml、クロロホルム70mlを窒素置換した反応容器に加え、室温で46時間撹拌した。反応溶液に10水酸化ナトリウム水溶液70mlを加えて撹拌した後、分液操作を行って有機層を採取し、水100mlよる洗浄を行った後に濃縮することによって、4-ブロモビフェニル-d917.69gを得た。得られた4-ブロモビフェニル-d917.60g、アニリン27ml、tert-ブトキシナトリウム8.38g、トルエン260mlを窒素置換した反応容器に加え、超音波を照射しながら30分間窒素ガスを通気した。トリスジベンジリデンアセトンジパラジウム0.80g、トリtert-ブチルホスフィン0.9mlを加えて加熱し、85°Cで2.5時間撹拌した。室温まで放冷した後、メタノール10ml、水200mlを加えて攪拌し、不溶物をろ過によって除いた後、分液操作を行って有機層を採取した。有機層を硫酸マグネシウムで乾燥した後、濃縮することによって黒色の粗製物35.17gを得た。粗製物をカラムクロマトグラフ担体:シリカゲル、溶離液:トルエン/n-ヘキサンによる精製を行うことによって、[ビフェニル-d9-4-イル]-フェニルアミン8.55g2工程で収率39を得た。得られた[ビフェニル-d9-4-イル]-フェニルアミン2.20g、4,4’-ジヨードビフェニル1.56g、銅粉25.7mg、3,5-ジtert-ブチルサリチル酸98.5mg、炭酸カリウム1.59g、亜硫酸ナトリウム112.5mg、ドデシルベンゼン2mlを窒素置換した反応容器に加えて加熱し、210°Cで8時間撹拌した。室温まで冷却し、トルエン40mlを加えた後、50°Cまで加熱し、不溶物をろ過によって除いた。ろ液を濃縮し、トルエン/n-ヘキサンを用いた再結晶を3回行って精製した後、メタノールを用いた還流洗浄を行うことによって、4,4’-ビス{ビフェニル-d9-4-イル-フェニルアミノ}ビフェニル化合物49の淡黄白色結晶2.11g収率83.4を得た。得られた淡黄白色結晶についてNMRを使用して構造を同定した。1H-NMR測定結果を図2に示した。1H-NMRTHF-d8で以下の18個の水素のシグナルを検出した。δppm=7.524H、7.264H、7.148H、7.022H[実施例3]<4,4’-ビス{ビフェニル-4-イル-[ビフェニル-2,3,5,6-d4-4-イル]アミノ}ビフェニル化合物18の合成>窒素置換した反応容器に、ビフェニル-4-イル-フェニル-d5アミン20.0g、DMF400mlを加えて溶解させた後、氷冷下にて、N-ブロモコハク酸イミド4.7gを加えた。N-ブロモコハク酸イミド9.4gを2回に分けて追加しながら、反応温度を室温まで上げた。3時間撹拌した後、反応溶液を水2000mlに滴下し、析出する固体をろ過によって採取した。得られた固体にトルエン1000mlを加えて溶解した後、硫酸マグネシウムで乾燥し、ろ過操作を行った後に、ろ液を濃縮した。得られた濃縮物にn-ヘキサン200mlを加えて分散洗浄を行い、減圧下、一晩乾燥させることによって、ビフェニル-4-イル-4-ブロモフェニル-2,3,5,6-d4アミンの小豆色の固体23.4g収率89.0を得た。得られたビフェニル-4-イル-4-ブロモフェニル-2,3,5,6-d4アミン23.0g、フェニルボロン酸9.4g、リン酸三カリウム59.5g、THF460mlを窒素置換した反応容器に加え、超音波を照射しながら30分間窒素ガスを通気した。酢酸パラジウム0.8g、トリtert-ブチルホスフィン2.1gを加えて加熱し、さらに酢酸パラジウム2.0g、トリtert-ブチルホスフィン5.2g、フェニルボロン酸1.7gをそれぞれ追加しながら、60°Cで12.5時間攪拌した。室温まで冷却し、水100ml、トルエン320mlを加え、減圧下濃縮した。トルエン100ml、水300mlを加えて攪拌した後、分液操作を行って有機層を採取した。有機層を硫酸マグネシウムで乾燥した後、濃縮し、メタノール350mlによる分散洗浄を行った後、減圧下、一晩乾燥させることによって、ビフェニル-4-イル-[ビフェニル-2,3,5,6-d4-4-イル]アミンの白褐色固体16.6g収率72.7を得た。得られたビフェニル-4-イル-[ビフェニル-2,3,5,6-d4-4-イル]アミン16.3g、4,4’-ジヨードビフェニル8.5g、銅粉0.1g、炭酸カリウム8.6g、亜硫酸水素ナトリウム0.7g、3,5-ジtert-ブチルサリチル酸0.5g、キシレン35ml、ドデシルベンゼン20mlを窒素置換した反応容器に加えた後、キシレンを留去しながら加熱し、銅粉0.4g、炭酸カリウム8.7g、亜硫酸水素ナトリウム2.0g、3,5-ジtert-ブチルサリチル酸0.52g、o-ジクロロベンゼン4mlをそれぞれ追加しながら、210°Cで26.5時間攪拌した。100°Cまで冷却し、トルエン70mlを加えた後、さらに室温まで冷却し、析出する固体をろ過によって採取した。水200ml、メタノール20mlを加えて分散洗浄を行った後、o-ジクロロベンゼン3.2Lを加え、100°Cまで加熱して溶解させた。不溶物をろ過によって除いた後、濃縮し、o-ジクロロベンゼンによる再結晶を4回繰り返した。さらにメタノール300mlを加え、加熱還流させながら1時間撹拌した。室温まで放冷し、析出する固体をろ過によって採取し、減圧下一晩乾燥させることによって、4,4’-ビス{ビフェニル-4-イル-[ビフェニル-2,3,5,6-d4-4-イル]アミノ}ビフェニル化合物18の淡黄色固体14.6g収率87.2を得た。得られた淡黄色固体についてNMRを使用して構造を同定した。1H-NMR測定結果を図3に示した。1H-NMRTHF-d8で以下の36個の水素のシグナルを検出した。δppm=7.618H、7.57、7.398H、7.264H、7.23-7.20[実施例4]<4,4’-ビス{ビフェニル-4-イル-[ビフェニル-1’,2’,3’,5’,6’-d5-4-イル]アミノ}ビフェニル化合物19の合成>窒素置換した反応容器に、ビフェニル-4-イル-フェニルアミン35.0g、DMF700mlを加えて溶解させた後、氷冷下にて、N-ブロモコハク酸イミド8.5gを加えた。N-ブロモコハク酸イミド17.0gを2回に分けて追加しながら、反応温度を室温まで上げた。25.5時間撹拌した後、反応溶液を水3500mlに滴下し、析出する固体をろ過によって採取した。得られた固体にトルエン2500mlを加えて溶解した後、硫酸マグネシウムで乾燥し、ろ過操作を行った後に、ろ液を濃縮した。得られた濃縮物にn-ヘキサン500mlを加えて分散洗浄を行い、減圧下、一晩乾燥させることによって、ビフェニル-4-イル-4-ブロモフェニルアミンの小豆色の固体44.1g収率95.4を得た。得られたビフェニル-4-イル-4-ブロモフェニルアミン44.0g、フェニル-d5ボロン酸19.0g、リン酸三カリウム115.2g、THF880mlを窒素置換した反応容器に加え、超音波を照射しながら30分間窒素ガスを通気した。酢酸パラジウム1.5g、トリtert-ブチルホスフィン5.5gを加えて加熱し、さらに酢酸パラジウム0.8g、トリtert-ブチルホスフィン1.6g、フェニル-d5ボロン酸2.0gをそれぞれ追加しながら、65°Cで16.5時間攪拌した。室温まで冷却し、トルエン650ml、水250mlの混合溶液に滴下した。得られた溶液を濃縮し、析出する固体をろ過によって採取した。得られた固体をトルエン1.3Lに溶解し、ろ過によって不溶物を除いた後濃縮した。トルエンを用いた再結晶による精製を行った後、減圧下、一晩乾燥させることによって、ビフェニル-4-イル-[ビフェニル-1’,2’,3’,5’,6’-d5-4-イル]アミンの黄色固体19.7g収率44.5を得た。得られたビフェニル-4-イル-[ビフェニル-1’,2’,3’,5’,6’-d5-4-イル]アミン19.5g、4,4’-ジヨードビフェニル10.1g、銅粉0.2g、炭酸カリウム10.3g、亜硫酸水素ナトリウム0.8g、3,5-ジtert-ブチルサリチル酸0.6g、キシレン42ml、ドデシルベンゼン24mlを窒素置換した反応容器に加えた後、キシレンを留去しながら加熱し、銅粉0.4g、炭酸カリウム6.8g、亜硫酸水素ナトリウム1.6g、3,5-ジ-tert-ブチルサリチル酸1.2g、ドデシルベンゼン24mlをそれぞれ追加しながら、210°Cで20時間攪拌した。100°Cまで冷却し、トルエン85mlを加えた後、さらに室温まで冷却し、析出する固体をろ過によって採取した。水250ml、メタノール25mlを加えて分散洗浄を行った後、o-ジクロロベンゼン4.0Lを加え、100°Cまで加熱して溶解させた。不溶物をろ過によって除いた後、濃縮し、o-ジクロロベンゼンによる再結晶を3回繰り返した。さらにメタノール400mlを加え、加熱還流させながら1時間撹拌した。室温まで放冷し、析出する固体をろ過によって採取し、減圧下一晩乾燥させることによって、4,4’-ビス{ビフェニル-4-イル-[ビフェニル-1’,2’,3’,5’,6’-d5-4-イル]アミノ}ビフェニル化合物19の淡黄色固体18.2g収率91.0を得た。得られた淡黄色固体についてNMRを使用して構造を同定した。1H-NMR測定結果を図4に示した。1H-NMRTHF-d8で以下の34個の水素のシグナルを検出した。δppm=7.614H、7.58、7.394H、7.27、7.23-7.2012H[実施例5]<4,4’-ビス{ビス[ビフェニル-1’,2’,3’,5’,6’-d5-4-イル]アミノ}ビフェニル化合物20の合成>窒素置換した反応容器に、ビス4-ブロモフェニルアミン20.7g、フェニル-d5ボロン酸17.0g、リン酸三カリウム53.5g、THF340mlを加え、超音波を照射しながら30分間窒素ガスを通気した。酢酸パラジウム0.7g、トリtert-ブチルホスフィン1.9gを加え、酢酸パラジウム1.8g、トリtert-ブチルホスフィン3.8g、リン酸三カリウム53.5gをそれぞれ追加しながら加熱し、60°Cで16.5時間攪拌した。室温まで放冷し、不溶物をろ過によって除いた後、濃縮し、トルエンから再結晶することによって固体を得た。減圧下一晩乾燥させることによって、ビス[ビフェニル-1’,2’,3’,5’,6’-d5-4-イル]アミンの黒黄色固体8.0g収率37.7を得た。得られたビス[ビフェニル-1’,2’,3’,5’,6’-d5-4-イル]アミン8.00g、4,4’-ジヨードビフェニル4.10g、銅粉0.06g、炭酸カリウム4.20g、亜硫酸水素ナトリウム0.32g、3,5-ジtert-ブチルサリチル酸0.25g、キシレン19ml、ドデシルベンゼン9mlを窒素置換した反応容器に加え、キシレンを留去しながら加熱し、210°Cで12時間攪拌した。130°Cまで冷却し、トルエン35mlを加えた後、さらに室温まで冷却し、析出する固体をろ過によって採取した。水50ml、メタノール10mlを加えて分散洗浄を行った後、o-ジクロロベンゼン1.4Lを加え、100°Cまで加熱して溶解させた。不溶物をろ過によって除いた後、濃縮し、o-ジクロロベンゼンによる再結晶を4回繰り返した。さらに、メタノール80mlを加え、加熱還流させながら1時間撹拌した。室温まで放冷し、析出する固体をろ過によって採取し、減圧下一晩乾燥させることによって、4,4’-ビス{ビス[ビフェニル-1’,2’,3’,5’,6’-d5-4-イル]アミノ}ビフェニル化合物20の淡黄色固体2.7g収率32.9を得た。得られた淡黄色固体についてNMRを使用して構造を同定した。1H-NMR測定結果を図5に示した。1H-NMRTHF-d8で以下の24個の水素のシグナルを検出した。δppm=7.5712H、7.21[実施例6]<4,4’-ビス[ビスビフェニル-4-イルアミノ]ビフェニル-2,3,5,6,2’,3’,5’,6’-d8化合物21の合成>窒素置換した反応容器に、ビスビフェニル-4-イルアミン20.0g、ブロモベンゼン-d510.2g、tert-ブトキシナトリウム9.0g、トルエン150mlを加え、超音波を照射しながら30分間窒素ガスを通気した。酢酸パラジウム0.2g、トリtert-ブチルホスフィン0.5gを加えて加熱し、90°Cで2時間攪拌した。室温まで放冷し、メタノール100mlを加えて分散洗浄を行った後、トルエン102mlを加えて溶解させた。シリカゲル20gを用いた吸着精製を行った後、濃縮した。メタノール100mlを加えて分散洗浄を行った後、減圧下一晩乾燥することによって、N-フェニル-d5-ビスビフェニル-4-イルアミンの白色固体20.1g収率80.1を得た。得られたN-フェニル-d5-ビスビフェニル-4-イルアミン5.00g、過塩素酸銅6水和物6.90g、トルエン58ml、アセトニトリル20mlを窒素置換した反応容器に加え、室温下、57時間撹拌した。3アンモニア水43mlを加えて分散洗浄を行った後、水200mlを加えて分散洗浄を行った。o-ジクロロベンゼン400mLを加え、100°Cまで加熱して溶解させた。不溶物をろ過によって除いた後、濃縮し、o-ジクロロベンゼンによる再結晶を6回繰り返した。得られた結晶にメタノール30mlを加え、加熱還流下で1時間撹拌した。室温まで放冷した後、ろ過によって固体を採取し、減圧下一晩乾燥させることによって、4,4’-ビス[ビスビフェニル-4-イルアミノ]ビフェニル-2,3,5,6,2’,3’,5’,6’-d8化合物21の淡黄色固体2.5g収率50.5を得た。得られた淡黄色固体についてNMRを使用して構造を同定した。1H-NMR測定結果を図6に示した。1H-NMRTHF-d8で以下の36個の水素のシグナルを検出した。δppm=7.618H、7.57、7.398H、7.27、7.228H[実施例7]<4,4’-ビス{[4’-ジフェニルアミノビフェニル-4-イル]-フェニル-d5アミノ}ビフェニル化合物40の合成>窒素置換した反応容器に、N-フェニル-d5-ベンズアミド36.00g、4,4’-ジヨードビフェニル144.54g、銅粉2.26g、炭酸カリウム29.52g、亜硫酸水素ナトリウム3.70g、キシレン180ml、ドデシルベンゼン90mlを加えた後、キシレン150mlを留去しながら加熱し、銅粉2.26g、炭酸カリウム4.92gをそれぞれ2回に分けて追加しながら、200°Cで16.5時間攪拌した。80°Cまで冷却した後、トルエン1000mlを加え、さらに50°Cまで冷却した。不溶物をろ過によって除いた後、濃縮し、ヘキサン800mlを加えて、シリカゲルを用いた吸着精製を行った。さらに、NHシリカゲルを用いた吸着精製を行った後、濃縮することによって、N-[4’-ヨードビフェニル-4-イル]-N-フェニル-d5-ベンズアミドの白色粉体35.58g収率41を得た。得られたN-[4’-ヨードビフェニル-4-イル]-N-フェニル-d5-ベンズアミド33.43g、ジフェニルアミン14.13g、銅粉0.45g、炭酸カリウム14.43g、亜硫酸水素ナトリウム1.08g、ドデシルベンゼン56mlを窒素置換した反応容器に加えて加熱し、銅粉0.45g、炭酸カリウム0.96gをそれぞれ追加しながら、210°Cで7.5時間攪拌した。80°Cまで冷却し、トルエン500mlを加えた後、さらに60°Cまで冷却した。不溶物をろ過によって除去した後、濃縮し、別の反応容器に加えた。水酸化カリウム9.76g、水11ml、イソアミルアルコール49mlを加えて加熱しながら3時間攪拌した。室温まで放冷した後、トルエン500ml、水500mlを加えて攪拌し、分液操作を行って有機層を採取し、有機層を硫酸マグネシウムで乾燥した後、減圧下濃縮した。ヘキサン400mlを加え、析出する固体をろ過によって採取することによって粗製物を得た。粗製物をカラムクロマトグラフ担体:シリカゲル、溶離液:シクロヘキサン/トルエンによる精製を行うことによって、4’-ジフェニルアミノ-4-[フェニル-d5アミノ]ビフェニルの白色粉体16.38g収率56を得た。得られた4’-ジフェニルアミノ-4-[フェニル-d5アミノ]ビフェニル16.00g、4,4’-ジヨードビフェニル7.1g、銅粉0.11g、炭酸カリウム3.61g、亜硫酸水素ナトリウム0.27g、キシレン19ml、ドデシルベンゼン11mlを窒素置換した反応容器に加え、キシレン12mlを留去しながら加熱し、銅粉0.11g、炭酸カリウム0.24gをそれぞれ追加しながら、210°Cで10時間攪拌した。80°Cまで冷却し、トルエン250mlを加えた後、さらに60°Cまで冷却した。不溶物をろ過によって除去した後、濃縮し、トルエン/酢酸エチルの混合溶媒を用いた再結晶を4回繰返すことによって精製し、4,4’-ビス{[4’-ジフェニルアミノビフェニル-4-イル]-フェニル-d5アミノ}ビフェニル化合物40の淡黄白色粉体14.01g収率82を得た。得られた淡黄白色粉体についてNMRを使用して構造を同定した。1H-NMR測定結果を図7に示した。1H-NMRTHF-d8で以下の44個の水素のシグナルを検出した。δppm=6.994H、7.06-7.16、7.238H、7.47-7.54[実施例8]本発明の化合物と対応する重水素原子で置換されていない比較化合物50、51、52について、高感度示差走査熱量計ブルカーエイエックスエス製、DSC3100Sによってガラス転移点を求めた。ガラス転移点本発明実施例1の化合物100°C本発明実施例2の化合物101°C比較化合物50101°C本発明実施例3の化合物134°C本発明実施例4の化合物133°C本発明実施例5の化合物134°C本発明実施例6の化合物133°C比較化合物51132°C本発明実施例7の化合物144°C比較化合物52144°C比較化合物50比較化合物51比較化合物52本発明の化合物は90°C以上のガラス転移点を有しており、本発明の化合物において薄膜状態が安定であることを示すものである。また、本発明実施例1、2の化合物は対応する重水素原子で置換されていない比較化合物50とほぼ同じガラス転移点を有している。また、本発明実施例3~6の化合物は対応する重水素原子で置換されていない比較化合物51とほぼ同じガラス転移点を有している。さらに、本発明実施例7の化合物は対応する重水素原子で置換されていない比較化合物52とほぼ同じガラス転移点を有している。[実施例9]本発明の化合物を用いて、ITO基板の上に膜厚100nmの蒸着膜を作製して、大気中光電子分光装置理研計器製、AC-2型で仕事関数を測定した。仕事関数本発明実施例1の化合物5.47eV本発明実施例2の化合物5.51eV比較化合物505.46eV本発明実施例3の化合物5.43eV本発明実施例4の化合物5.44eV本発明実施例5の化合物5.43eV本発明実施例6の化合物5.42eV比較化合物515.45eV本発明実施例7の化合物5.43eV比較化合物525.44eVこのように本発明の化合物はNPD、TPDなどの一般的な正孔輸送材料がもつ仕事関数5.4eVと比較して、好適なエネルギー準位を示しており、良好な正孔輸送能力を有していることが分かる。また、本発明実施例1、2の化合物は対応する重水素原子で置換されていない比較化合物50とほぼ同じエネルギー準位を有している。また、本発明実施例3~6の化合物は対応する重水素原子で置換されていない比較化合物51とほぼ同じエネルギー準位を有している。さらに、本発明実施例7の化合物は対応する重水素原子で置換されていない比較化合物52とほぼ同じエネルギー準位を有している。[実施例10]有機EL素子は、図8に示すような、ガラス基板1上に透明陽極2としてITO電極をあらかじめ形成したものの上に、正孔注入層3、正孔輸送層4、発光層5、電子輸送層7、電子注入層8、陰極アルミニウム電極9の順に蒸着して作製した。具体的には、膜厚150nmのITOを成膜したガラス基板1を有機溶媒で洗浄した後に、酸素プラズマ処理にて表面を洗浄した。その後、このITO電極付きガラス基板を真空蒸着機内に取り付け0.001Pa以下まで減圧した。続いて、透明陽極2を覆うように正孔注入層3として、前記構造式の化合物52を膜厚20nmとなるように形成した。この正孔注入層3の上に、正孔輸送層4として本発明実施例1の化合物化合物5を膜厚40nmとなるように形成した。この正孔輸送層4の上に、発光層5として下記構造式の化合物53と下記構造式の化合物54を、蒸着速度比が化合物53:化合物54=5:95となる蒸着速度で二元蒸着を行い、膜厚30nmとなるように形成した。この発光層5の上に、電子輸送層7としてAlq3を膜厚30nmとなるように形成した。この電子輸送層7の上に、電子注入層8としてフッ化リチウムを膜厚0.5nmとなるように形成した。最後に、アルミニウムを膜厚150nmとなるように蒸着して陰極9を形成した。作製した有機EL素子について、大気中、常温で特性測定を行なった。本発明の実施例1の化合物化合物5を使用して作製した有機EL素子に直流電圧を印加したときの発光特性の測定結果を表1にまとめて示した。化合物53化合物54[比較例1]比較のために、実施例10において、正孔輸送層4の材料として本発明実施例1の化合物化合物5に代えて前記比較化合物50を膜厚40nmとなるように形成した以外は、同様の条件で有機EL素子を作製した。作製した有機EL素子について、大気中、常温で特性測定を行なった。作製した有機EL素子に直流電圧を印加したときの発光特性の測定結果を表1にまとめて示した。表1に示す様に、電流密度10mA/cm2の電流を流したときの駆動電圧は、比較化合物50の4.97Vに対して、本発明の実施例1の化合物では5.02Vとほぼ同じ値であるが、発光効率においては、比較化合物50の8.53cd/Aに対して、本発明の実施例1の化合物化合物5では9.00cd/Aと大きく向上した。また、電力効率においても、比較化合物50の5.40lm/Wに対して、本発明の実施例1の化合物化合物5では5.60lm/Wと向上した。以上の結果から明らかなように、本発明のトリフェニルアミン構造を有するアリールアミン化合物を用いた有機EL素子は、既知の重水素原子で置換されていない比較化合物50を用いた有機EL素子と比較しても、発光効率や電力効率の向上を達成できることがわかった。上記と同一の有機EL素子を用いて発光開始電圧を測定した結果を以下に示した。有機EL素子化合物発光開始電圧[V]実施例10化合物52.7比較例1比較化合物502.8その結果、重水素原子で置換されていない比較化合物50を使用した比較例1に対し、本発明の実施例1の化合物化合物5を使用した実施例10ではほぼ同程度の発光開始電圧であることが分かる。[実施例11]有機EL素子は、図9に示すような、ガラス基板1上に透明陽極2としてITO電極をあらかじめ形成したものの上に、正孔輸送層4、発光層5、電子輸送層7、電子注入層8、陰極アルミニウム電極9の順に蒸着して作製した。具体的には、膜厚150nmのITOを成膜したガラス基板1を有機溶媒で洗浄した後に、酸素プラズマ処理にて表面を洗浄した。その後、このITO電極付きガラス基板を真空蒸着機内に取り付け0.001Pa以下まで減圧した。続いて、透明電極2を覆うように正孔輸送層4として、本発明実施例1の化合物化合物5を膜厚60nmとなるように形成した。この正孔輸送層4の上に、発光層5として前記化合物53と前記化合物54を、蒸着速度比が化合物53:化合物54=5:95となる蒸着速度で二元蒸着を行い、膜厚30nmとなるように形成した。この発光層5の上に、電子輸送層7として下記構造式の化合物55を膜厚30nmとなるように形成した。この電子輸送層7の上に、電子注入層8としてフッ化リチウムを膜厚0.5nmとなるように形成した。最後に、アルミニウムを膜厚150nmとなるように蒸着して陰極9を形成した。作製した有機EL素子について、大気中、常温で特性測定を行なった。化合物55本発明の実施例1の化合物化合物5を使用して作製した有機EL素子に直流電圧を印加したときの発光特性の測定結果を表2にまとめて示した。[実施例12]実施例11において、正孔輸送層4の材料として本発明実施例1の化合物化合物5に代えて本発明実施例4の化合物化合物19を膜厚60nmとなるように形成した以外は、同様の条件で有機EL素子を作製した。作製した有機EL素子について、大気中、常温で特性測定を行った。作製した有機EL素子に直流電圧を印加したときの発光特性の測定結果を表2にまとめて示した。[実施例13]実施例11において、正孔輸送層4の材料として本発明実施例1の化合物化合物5に代えて本発明実施例6の化合物化合物21を膜厚60nmとなるように形成した以外は、同様の条件で有機EL素子を作製した。作製した有機EL素子について、大気中、常温で特性測定を行った。作製した有機EL素子に直流電圧を印加したときの発光特性の測定結果を表2にまとめて示した。[実施例14]実施例11において、正孔輸送層4の材料として本発明実施例1の化合物化合物5に代えて本発明実施例7の化合物化合物40を膜厚60nmとなるように形成した以外は、同様の条件で有機EL素子を作製した。作製した有機EL素子について、大気中、常温で特性測定を行った。作製した有機EL素子に直流電圧を印加したときの発光特性の測定結果を表2にまとめて示した。[比較例2]比較のために、実施例11において、正孔輸送層4の材料として本発明実施例1の化合物化合物5に代えて前記比較化合物50を膜厚60nmとなるように形成した以外は、同様の条件で有機EL素子を作製した。作製した有機EL素子について、大気中、常温で特性測定を行なった。作製した有機EL素子に直流電圧を印加したときの発光特性の測定結果を表2にまとめて示した。表2に示す様に、電流密度10mA/cm2の電流を流したときの駆動電圧、発光効率、電力効率のいずれにおいても、本発明の実施例の化合物を使用した有機EL素子は比較化合物50を使用した有機EL素子と同等以上の性能を示すことが分かる。実施例11と比較例2と同一の有機EL素子を用いて、素子寿命を測定した結果を表3にまとめて示した。素子寿命は、発光輝度350cd/m2で発光させた時の電流量Wを一定とした時の発光輝度について、初期輝度を100とした時、輝度が97まで減衰する時間を測定して求めた。表3に示す様に、本発明の実施例1の化合物化合物5を使用した有機EL素子の素子寿命は、重水素原子で置換されていない比較化合物50を使用した有機EL素子の素子寿命に対し、大幅に長寿命化していることが分かる。実施例11~14および比較例2と同一の有機EL素子を用いて、素子寿命を測定した結果を表4にまとめて示した。素子寿命は、発光輝度5000cd/m2で発光させた時の電流量Wを一定とした時の発光輝度について、初期輝度を100とした時、輝度が50まで減衰する時間輝度半減寿命を測定して求めた。表4に示す様に、本発明の実施例の化合物を使用した有機EL素子の素子寿命は、重水素原子で置換されていない比較化合物50を使用した有機EL素子の素子寿命に対し、長寿命化していることが分かる。[実施例15]有機EL素子は、図10に示すような、ガラス基板1上に透明陽極2としてITO電極をあらかじめ形成したものの上に、正孔輸送層4、発光層5、正孔阻止層6、電子輸送層7、電子注入層8、陰極アルミニウム電極9の順に蒸着して作製した。具体的には、膜厚150nmのITOを成膜したガラス基板1を有機溶媒で洗浄した後に、酸素プラズマ処理にて表面を洗浄した。その後、このITO電極付きガラス基板を真空蒸着機内に取り付け0.001Pa以下まで減圧した。続いて、透明陽極2を覆うように正孔輸送層4として本発明実施例1の化合物化合物5を膜厚50nmとなるように形成した。この正孔輸送層4の上に、発光層5としてTPBIとIrppy3を、蒸着速度比がTPBI:Irppy3=928となる蒸着速度で二元蒸着を行い、膜厚20nmとなるように形成した。この発光層5の上に、正孔阻止層6としてBCPを膜厚10nmとなるように形成した。この正孔阻止層6の上に、電子輸送層7としてAlq3を膜厚30nmとなるように形成した。この電子輸送層7の上に、電子注入層8としてフッ化リチウムを膜厚0.5nmとなるように形成した。最後に、アルミニウムを膜厚150nmとなるように蒸着して陰極9を形成した。作製した有機EL素子について、大気中、常温で特性測定を行なった。作製した有機EL素子に直流電圧を印加したときの発光特性の測定結果を表5にまとめて示した。[実施例16]実施例15において、正孔輸送層4の材料として本発明実施例1の化合物化合物5に代えて本発明実施例4の化合物化合物19を膜厚50nmとなるように形成した以外は、同様の条件で有機EL素子を作製した。作製した有機EL素子について、大気中、常温で特性測定を行った。作製した有機EL素子に直流電圧を印加したときの発光特性の測定結果を表5にまとめて示した。[実施例17]実施例15において、正孔輸送層4の材料として本発明実施例1の化合物化合物5に代えて本発明実施例6の化合物化合物21を膜厚50nmとなるように形成した以外は、同様の条件で有機EL素子を作製した。作製した有機EL素子について、大気中、常温で特性測定を行った。作製した有機EL素子に直流電圧を印加したときの発光特性の測定結果を表5にまとめて示した。[実施例18]実施例15において、正孔輸送層4の材料として本発明実施例1の化合物化合物5に代えて本発明実施例7の化合物化合物40を膜厚50nmとなるように形成した以外は、同様の条件で有機EL素子を作製した。作製した有機EL素子について、大気中、常温で特性測定を行った。作製した有機EL素子に直流電圧を印加したときの発光特性の測定結果を表5にまとめて示した。[比較例3]比較のために、実施例15において、正孔輸送層4の材料として本発明実施例1の化合物化合物5に代えて前記比較化合物50を膜厚50nmとなるように形成した以外は、同様の条件で有機EL素子を作製した。作製した有機EL素子について、大気中、常温で特性測定を行った。作製した有機EL素子に直流電圧を印加したときの発光特性の測定結果を表5にまとめて示した。表5に示す様に、電流密度10mA/cm2の電流を流したときの駆動電圧、発光効率、電力効率のいずれにおいても、本発明の実施例の化合物を使用した有機EL素子は比較化合物50を使用した有機EL素子と同等以上の性能を示すことが分かる。以上の結果から明らかなように、本発明の実施例の化合物を使用した有機EL素子は、重水素原子で置換されていない比較化合物50を使用した有機EL素子と比較して、電流密度10mA/cm2の電流を流したときの駆動電圧、発光効率、電流効率のいずれにおいても、同等以上の性能を示すことが分かった。以上の結果から明らかなように、本発明のトリフェニルアミン構造を有するアリールアミン化合物を用いた有機EL素子は、既知の重水素原子で置換されていない比較化合物50を用いた有機EL素子と比較して、駆動電圧、発光効率、電力効率などの素子性能の向上が期待でき、さらには、大幅な素子寿命の向上を達成できることがわかった。"